【事件の表示】
　特願２００３−１８５２３５「５層顔料」拒絶査定不服審判事件〔平成１６年　２月２６日出願公開、特開２００４−　５９９２１〕について、次のとおり審決する。
【結　論】
　本件審判の請求は、成り立たない。
【理　由】
第１　手続の経緯
　本願は、平成１５年６月２７日の出願（パリ条約による優先権主張　２００２年６月２８日、独国、２００２年１１月１日、独国）であって、平成２２年４月３０日付けで拒絶の理由を通知したところ、同年１１月１１日付けで意見書が提出されると共に同日付けで手続補正がなされたが、平成２３年６月２０日付けで拒絶査定がなされ、これに対し、同年１０月２１日に拒絶査定不服審判が請求されると共に同日付けで手続補正がなされたものである。
　そして、その後当審において、平成２４年９月１３日付けで審尋が通知され、それに応答して同年１１月６日付けで回答書が提出されたものである。
　
第２　平成２３年１０月２１日付けの手続補正についての却下の決定
　１　補正却下の決定の結論
　平成２３年１０月２１日付けの手続補正（以下、「本件補正」という。）を却下する。
　
　２　理由
　（１）本件補正前の特許請求の範囲の記載
　本件補正前の特許請求の範囲の記載における請求項１〜１１は、以下のとおりである。
　「【請求項１】
　複被覆薄片状基材に基づく５層顔料であって、該基材は無色であり、該顔料は以下の層を有しており、
（Ａ）層厚０．５〜２０ｎｍのＳｎＯ２層、
（Ｂ）層厚３０〜４００ｎｍのルチル型ＴｉＯ２層、
（Ｃ）層厚４０〜５００ｎｍの屈折率ｎが１．８以下である無色被覆層、
（Ｄ）層厚０．５〜２０ｎｍのＳｎＯ２層、
（Ｅ）層厚３０〜４００ｎｍのルチル型ＴｉＯ２層、又は更に
（Ｆ）外側保護層。
該基材は該（Ａ）層によって直接被覆されており、該（Ａ）層、該（Ｂ）層、該（Ｃ）層、該（Ｄ）層及び該（Ｅ）層がこの順に配列されている顔料。
　　【請求項２】　薄片状基材が天然または合成の雲母、またはガラス、Ａｌ２Ｏ３、ＳｉＯ２またはＴｉＯ２の薄片である請求項１に記載の５層顔料。
　　【請求項３】　層（Ｃ）が、ＳｉＯ２、Ａｌ２Ｏ３、ＡｌＯ（ＯＨ）、Ｂ２Ｏ３、ＭｇＦ２、ＭｇＳｉＯ３またはそれらの混合物からなる請求項１または２に記載の５層顔料。
　　【請求項４】　光、温度および気候安定性を上げるために外側保護層（Ｆ）を有する請求項１〜３のいずれか１項に記載の５層顔料。
　　【請求項５】　請求項１〜４のいずれか１項に記載の５層顔料を調製するための方法であって、基材の被覆が、水性媒体中での金属塩の加水分解による湿潤化学的方法により行われる方法。
　　【請求項６】　塗料、被覆、粉末被覆、印刷インク、証券印刷インク、プラスチック、セラミック材料、ガラスにおける、紙およびプラスチックのレーザーマーキング用のドパントとしての、化粧製剤における、および顔料製剤および乾燥製剤の調製のための請求項１に記載の５層顔料の使用。
　　【請求項７】　一種または二種以上のバインダー、任意に一種または二種以上の添加剤、および一種または二種以上の請求項１に記載の５層顔料を含んでなる顔料製剤。
　　【請求項８】　乾燥製剤である請求項７に記載の顔料製剤。
　　【請求項９】　水および／または溶媒あるいは溶媒混合物を０〜８重量%含む請求項８に記載の乾燥製剤。
　　【請求項１０】　ペレット、顆粒、チップまたはブリケットである請求項８または９に記載の乾燥製剤。
　　【請求項１１】　請求項１に記載の５層顔料の一種または二種以上を含んでなる、親水性または親水性化粧製剤。」
　
　（２）本件補正後の特許請求の範囲の記載
　本件補正により、特許請求の範囲の記載は、次のように補正された。
　「【請求項１】
　湿潤リップ香油、シャワーゲル、アイラインゲル、アイシャドウ、アイシャドウゲル、カゲロウファウンデーション、リップグロス、アイシャドウーコンパクトパウダー、ルースアイパウダー、クリームマスカラ、ネイルワニス、シャンプー、または、スパークリングボディークリームにおける、複被覆薄片状基材に基づく５層顔料の使用であって、該基材は無色であり、該顔料は以下の層を有しており、
（Ａ）層厚０．５〜２０ｎｍのＳｎＯ２層、
（Ｂ）層厚３０〜４００ｎｍのルチル型ＴｉＯ２層、
（Ｃ）層厚４０〜５００ｎｍの屈折率ｎが１．８以下である無色被覆、
（Ｄ）層厚０．５〜２０ｎｍのＳｎＯ２層、
（Ｅ）層厚３０〜４００ｎｍのルチル型ＴｉＯ２層、又は更に
（Ｆ）外側保護層、
該基材は該（Ａ）層によって直接被覆されており、該（Ａ）層、該（Ｂ）層、該（Ｃ）層、該（Ｄ）層及び該（Ｅ）層がこの順に配列されている顔料の使用。
【請求項２】
　薄片状基材が天然または合成の雲母、またはガラス、Ａｌ２Ｏ３、ＳｉＯ２またはＴｉＯ２の薄片である請求項１に記載の５層顔料の使用。
【請求項３】
　層（Ｃ）が、ＳｉＯ２、Ａｌ２Ｏ３、ＡｌＯ（ＯＨ）、Ｂ２Ｏ３、ＭｇＦ２、ＭｇＳｉＯ３またはそれらの混合物からなる請求項１または２に記載の５層顔料の使用。
【請求項４】
　光、温度および気候安定性を上げるために外側保護層（Ｆ）を有する請求項１〜３のいずれか１項に記載の５層顔料の使用。」
　
　（３）補正の内容及び補正目的の要件
　上記補正前後の構成を対比すると、本件補正は、請求項１についていうならば、本件補正前の請求項６の用途として、「化粧製剤」を選択し、当初明細書の段落【００４５】〜【００７１】に使用例として示された、実施例Ａ１〜Ａ１３のものに減縮したもの、すなわち、「湿潤リップ香油、シャワーゲル、アイラインゲル、アイシャドウ、アイシャドウゲル、カゲロウファウンデーション、リップグロス、アイシャドウーコンパクトパウダー、ルースアイパウダー、クリームマスカラ、ネイルワニス、シャンプー、または、スパークリングボディークリームにおける、複被覆薄片状基材に基づく５層顔料の使用」と補正したものであり、平成１８年法律第５５号改正附則第３条第１項によりなお従前の例とされる同法による改正前の特許法（以下、「改正前特許法」という。）第１７条の２第１項第４号の「拒絶査定不服審判を請求する場合において、その審判の請求と同時にするとき。」になされたものであるところ、第１７条の２第４項第２号の特許請求の範囲の減縮を目的とするものに該当する。
　そこで、本件補正後の請求項１に記載された発明（以下、「本件補正発明」という。）が特許出願の際独立して特許を受けることができるものであるか（改正前特許法第１７条の２第５項において準用する同法第１２６条第５項の規定に適合するか。）について以下に検討する。
　
　（５）刊行物
　ア．刊行物
　本願の優先日前に日本国内において頒布された刊行物であり、原査定の拒絶の理由に引用された、特表２００１−５２０２９６号公報（以下、「刊行物」という。）には、次の事項が記載されている。
　
　（記載事項ア１）「【特許請求の範囲】
　　【請求項１】  （Ａ）屈折率が２．０以上である被膜、
　（Ｂ）屈折率が１．８以下である無色被膜、および
　（Ｃ）屈折率の高い非吸収性被膜、
ならびに要すれば
　（Ｄ）外部保護層
を含む少なくとも１つの層配列を有する複被覆小板状基材に基づく干渉顔料。
　　【請求項２】  基材（Ｓ）と層（Ａ）との間、層（Ａ）と（Ｂ）との間、層（Ｂ）と（Ｃ）との間、および／または層（Ｃ）と（Ｄ）との間に、さらなる着色または無色金属酸化物層（Ｓ１）、（Ａ１）、（Ｂ１）および／または（Ｃ１）が存在する請求項１に記載の干渉顔料。
　　【請求項３】  小板状基材が天然または合成雲母、ガラス、Ａｌ2Ｏ3、ＳｉＯ2またはＴｉＯ2薄片、または金属酸化物で被覆された小板状材料である請求項１または２に記載の干渉顔料。
・・・（中略）・・・
　　【請求項５】  層（Ａ）が本質的に二酸化チタン、酸化鉄、オキシ塩化ビスマス、酸化ジルコニウム、酸化錫、酸化亜鉛、亜酸化チタン、チタン酸鉄、酸化鉄水和物、酸化クロム、バナジウム酸ビスマス、アルミン酸コバルトまたはそれらの混合物からなる請求項１ないし４のいずれかに記載の干渉顔料。
　　【請求項６】  層（Ｂ）が本質的に二酸化ケイ素、酸化アルミニウム、フッ化マグネシウムまたはそれらの混合物からなる請求項１ないし５のいずれかに記載の干渉顔料。
　　【請求項７】  層（Ｃ）が本質的に二酸化チタン、オキシ塩化ビスマス、酸化ジルコニウム、酸化錫、酸化亜鉛またはそれらの混合物からなる請求項１ないし６のいずれかに記載の干渉顔料。
・・・（中略）・・・
　　【請求項１１】  塗料、ラッカー、印刷インク、プラスチック、セラミック材料、ガラスまたは化粧製剤における請求項１に記載の干渉顔料の使用。」（【特許請求の範囲】）
　
　（記載事項ア２）「【０００１】
　　（技術分野）
  本発明は、複被覆小板状基材に基づく干渉顔料に関する。
      【０００２】
    （背景技術）
  光沢顔料または特殊効果顔料が、産業の種々の分野、特に自動車仕上げ、装飾被覆、プラスチック、塗料、印刷インクおよび化粧製剤の部門において用いられている。」（段落【０００１】〜【０００２】）
　
　（記載事項ア３）「【００１３】
　本発明の目的は、その有利な性能特性が著しいと共に簡単な方法で調製することができる、強い干渉色および／または干渉色の強度の角度依存性を有する本質的に透明な干渉顔料を提供することである。」（段落【００１３】）
　
　（記載事項ア４）「【００１６】
　本発明は、塗料、ラッカー、印刷インク、プラスチック、セラミック材料、ガラスおよび化粧製剤における本発明の顔料の使用も提供する。」（段落【００１６】）
　
　（記載事項ア５）「【００１７】
　　（発明を実施するための最良の形態）
　本発明の複層顔料のために好適な基材は、第１には不透明であり、第２には透明な小板状基材である。好ましい基材は、葉状珪酸塩および金属酸化物で被覆された小板状材料である。特に好適なものは天然および合成雲母、タルク、カオリン、小板状酸化鉄、オキシ塩化ビスマス；ガラス、ＳｉＯ2、Ａｌ2Ｏ3またはＴｉＯ2の薄片、合成セラミック薄片、キャリアの無い合成小板、ＬＣＰｓまたは他の類似の材料である。
      【００１８】
  基材それ自体の寸法は重要でなく、特定の標的用途に適合させることができる。通常、小板状基材は、厚さが０．１〜５μｍ、特に０．２〜４．５μｍである。２つの他の寸法の程度は、通常、１〜２５０μｍ、好ましくは２〜２００μｍ、特に５〜５０μｍである。」（段落【００１７】〜【００１８】）
　
　（記載事項ア６）「【００２５】
　フィルム厚さの増加により生じる色の変化は、干渉を通しての特定の光波長の増強または減衰の結果である。複層顔料中の２以上の層が同じ光学的厚さを有する場合、反射光の色は、層数の増加と共により強くなる。これに加え、層厚の適当な選択により、視角の関数としての色の特に強い変化を達成することができる。顕著ないわゆる色フロップ（ｆｌｏｐ）が進む。個々の金属酸化物層の厚さは、その屈折率に関係無く、使用分野により、通常、１０〜１０００ｎｍ、好ましくは１５〜８００ｎｍ、特に２０〜６００ｎｍである。
　　　【００２６】
　本発明の光沢顔料は、屈折率の低い無色被膜（Ｂ）と組み合わされた（Ａ）屈折率の高い被膜と、そこに配された屈折率の高い非吸収性被膜を特徴とする。・・・（中略）・・・
　　　【００２７】
　屈折率の高い層（Ａ）は、屈折率ｎが２．０以上、好ましくは２．１以上である。層材料（Ａ）として好適な材料は、屈折率が高く、・・・（中略）・・・。特に好適な材料は、ＴｉＯ2、Ｆｅ2Ｏ3、ＺｒＯ2、ＺｎＯまたはＳｎＯ2のような金属酸化物または金属酸化物混合物、または例えばチタン酸鉄、酸化鉄水和物、亜酸化チタン、酸化クロム、バナジウム酸ビスマス、アルミン酸コバルトのような屈折率の高い化合物、およびこれらの化合物相互のまたはこれらの化合物と他の金属酸化物との混合物または混合相である。
　　　【００２８】
　層（Ａ）の厚さは１０〜５５０ｎｍ、好ましくは１５〜４００ｎｍ、特に２０〜３５０ｎｍである。
　　　【００２９】
　被膜（Ｂ）に好適な低屈折率の無色材料は、好ましくは、ＳｉＯ2、Ａｌ2Ｏ3、ＡｌＯ（ＯＨ）、Ｂ2Ｏ3、のような金属酸化物または対応する酸化物水和物またはこれらの金属酸化物の混合物である。層（Ｂ）の厚さは１０〜１０００ｎｍ、好ましくは２０〜８００ｎｍ、特に３０〜６００ｎｍである。
　　　【００３０】
　屈折率の高い非吸収性被膜（Ｃ）に特に好適な材料は、ＴｉＯ2、ＺｒＯ2、ＳｎＯ2、ＺｎＯおよびＢｉＯＣｌのような無色金属酸化物ならびにこれらの混合物である。層（Ｃ）の厚さは１０〜５５０ｎｍ、好ましくは１５〜４００ｎｍ、特に２０〜３５０ｎｍである。」（段落【００２５】〜【００３０】）
　
　（記載事項ア７）「【００３１】
　本発明の顔料中に４重まで存在してよい標準層集合体（Ａ）＋（Ｂ）＋（Ｃ）に加えて、他の好ましい態様がある。例えば、基材（Ｓ）と層（Ａ）との間、層（Ａ）と（Ｂ）との間、層（Ｂ）と（Ｃ）との間、および／または層（Ｃ）と最上層（Ｄ）との間に、本発明の顔料は、さらなる吸収性または非吸収性層［（Ｓ１）、（Ａ１）、（Ｂ１）、（Ｃ１）］を有してよい。層の厚さは１〜５０ｎｍ、好ましくは１〜４０ｎｍ、および特に１〜３０ｎｍである。
　　　【００３２】
　好ましい態様は、以下の層集合体で基材を被覆することである：
（Ｓ１）任意の、ＳｎＯ2　
（Ａ）ＴｉＯ2またはＦｅ2Ｏ3　
（Ｂ）ＳｉＯ2　
（Ｂ１）任意の、ＳｎＯ2　
（Ｃ）ＴｉＯ2　
（Ｄ）適用に関連する最終被膜覆。
　　　【００３３】
　屈折率の高い層（Ａ）および（Ｃ）、屈折率の低い層（Ｂ）および、要すれば、さらなる着色または無色被膜で基材を被覆すると、その色、光沢、不透明性、および知覚色の角度依存性が広い限定内で変えられる顔料が得られる。
　　　【００３４】
　本発明の顔料は、屈折率が高いおよび低いものからなる２以上の干渉層の生成、精確に定められる厚さ、および微細な小板状基材上の平滑層のために製造が容易である。」（段落【００３１】〜【００３４】）
　
　（記載事項ア８）「【００３８】
　用いられる高屈折率の金属酸化物は、好ましくは二酸化チタンおよび／または酸化鉄であり、好ましく用いられる低屈折率の金属酸化物は二酸化ケイ素である。」（段落【００３８】）
　
　（記載事項ア９）「【００４８】
　　（実施例）
　実施例１
　脱イオン水２リッター中の雲母（ＰＳＤ  １０〜６０μｍ）１００ｇを８０℃に加熱する。この温度で、塩化鉄（ＩＩＩ）溶液（１４．２５％Ｆｅ）４３０ｇを、激しく攪拌しつつ計量添加する。この添加中に、水酸化ナトリウム水溶液（３２％ＮａＯＨ）を用いてｐＨを４．０に維持する。続いて、塩酸（１５％ＨＣｌ）を用いてｐＨを１．８に下げ、このｐＨにおいて、ＴｉＣｌ4溶液（４００ｇ  ＴｉＣｌ4／リッター）３０ｍｌを添加する。この添加中のｐＨは、水酸化ナトリウム水溶液（３２％ＮａＯＨ）を用いて一定に維持する。続いて、ｐＨを、水酸化ナトリウム水溶液（３２％ＮａＯＨ）を用いて７．５に上昇させ、このｐＨにおいて、脱イオン水２５２ｇ中に珪酸ナトリウム（２７％ＳｉＯ2）２５２ｇを含む溶液を添加する。この添加中、塩酸（１５％  ＨＣｌ）を用いてｐＨを一定に維持する。
　　　【００４９】
　続いて、塩酸（１５％  ＨＣｌ）を用いてｐＨを２．０に下げ、このｐＨにおいて、脱イオン水９０ｍｌ中にＳｎＣｌ4・５Ｈ2Ｏを３ｇおよび塩酸（３７％  ＨＣｌ）を１０ｍｌ含む溶液を計量添加する。この添加中に、水酸化ナトリウム水溶液（３２％ＮａＯＨ）を用いてｐＨを一定に維持する。続いて、塩酸（１５％  ＨＣｌ）を用いてｐＨを１．８に下げ、このｐＨにおいて、ＴｉＣｌ4溶液（４００ｇ／リッター）６５５ｍｌを計量添加する。この添加中に、水酸化ナトリウム水溶液（３２％ＮａＯＨ）を用いてｐＨを一定に維持する。ＴｉＣｌ4溶液の添加に続いて、混合物を１５分間攪拌し、生成物を濾去し、脱イオン水で洗い、約１１０℃で乾燥し、８５０℃で４５分間焼成する。得られた干渉顔料は、強度の赤みがかった紫色の干渉色を有する。」（段落【００４８】〜【００４９】）
　
　（記載事項ア１０）「【００５５】
　実施例５
　脱イオン水２リッター中の白雲母（粒径  １０〜６０μｍ）１００ｇを８０℃に加熱する。次に、激しく攪拌しつつ、脱イオン水９０ｍｌ中にＳｎＣｌ4・５Ｈ2Ｏを３ｇおよび塩酸（３７％  ＨＣｌ）を１０ｍｌ含む溶液をｐＨ２．０において４ｍｌ／分の計量割合で添加する。この添加中に、水酸化ナトリウム水溶液（３２％ＮａＯＨ）を用いてｐＨを一定に維持する。続いてｐＨ１．８において、ＴｉＣｌ4溶液（４００ｇ  ＴｉＣｌ4／リッター）１５５ｍｌを計量速度２ｍｌ／分の割合で添加する。この添加中、ｐＨは、水酸化ナトリウム水溶液（３２％ＮａＯＨ）を用いて一定に維持する。続いて、ｐＨを、水酸化ナトリウム水溶液を用いて２．６に上昇させ、このｐＨにおいて、脱イオン水中にＴｉＣｌ4溶液（４００ｇ  ＴｉＣｌ4／リッター）２５ｍｌ、ＦｅＣｌ3溶液（１４．２５％  Ｆｅ）４８ｇおよびＡｌＣｌ3・６Ｈ2Ｏを４．８ｇ含む溶液１００ｍｌを添加する。この添加中、水酸化ナトリウム水溶液（３２％ＮａＯＨ）を用いてｐＨを一定に維持する。
　　　【００５６】
　続いて、水酸化ナトリウム水溶液（３２％ＮａＯＨ）を用いてｐＨを７．５に上げ、このｐＨにおいて、脱イオン水２９７ｇ中に珪酸ナトリウム（２７％ＳｉＯ2）２９７ｇを含む溶液を２ｍｌ／分の割合で計量添加する。塩酸（１０％  ＨＣｌ）を用いてｐＨを一定に維持する。続いて、塩酸（１０％  ＨＣｌ）を用いてｐＨを２．０に下げ、脱イオン水９０ｍｌ中にＳｎＣｌ4・５Ｈ2Ｏを３ｇおよび塩酸（３７％  ＨＣｌ）を１０ｍｌ含む溶液を４ｍｌ／分の割合で計量添加する。この添加中に、水酸化ナトリウム水溶液（３２％ＮａＯＨ）を用いてｐＨを一定に維持する。続いて、ｐＨ１．８において、ＴｉＣｌ4溶液（４００ｇＴｉＣｌ4／リッター）２５０．５ｍｌを２ｍｌ／分の割合で添加し、水酸化ナトリウム水溶液（３２％ＮａＯＨ）を用いてｐＨを再び一定に維持する。
　　　【００５７】
　その後、顔料を吸引濾去し、脱イオン水で洗い、１１０℃で乾燥する。この工程の後に、得られた顔料は黄色がかった緑色に変化する強度の赤みがかった紫色である。
　　　【００５８】
　最後に、顔料を８５０℃で３０分間焼成する。得られる生成物は、黄色がかった緑色に変化する黄色がかった赤色光沢を有する干渉顔料である。
・・・（中略）・・・
　　　【００６１】
　実施例８
　実施例５からの乾燥生成物を、形成ガス雰囲気（Ｎ2／Ｈ2；８５／１５）中で８５０℃で３０分間焼成する。このように調製された顔料は深赤色青銅効果、高い光沢、および増加した不透明性も示す。色変化は、強度の黄金色への変化である。」（段落【００５５】〜【００６１】）
　
　上記記載事項ア１、ア２及びア５より、複被覆小板状基材は、厚みが０．１〜５μｍである。
　上記記載事項ア１、ア６及びア７より、層（Ｂ）は、ＳｉＯ2のような無色金属酸化物であり、屈折率が１．８以下である無色被膜である。
　上記記載事項ア５及びア６より、層（Ｓ１）の厚さは、１〜５０ｎｍ、層（Ａ）の厚さは、１０〜５５０ｎｍ、層（Ｂ）の厚さは、１０〜１０００ｎｍ、層（Ｂ１）の厚さは、１〜５０ｎｍ、層（Ｃ）の層厚は、１０〜５５０ｎｍであることが示されている。
　上記記載事項ア７より、基材（Ｓ）と層（Ａ）との間に、層（Ｓ１）を有して良く、好ましい態様として、基材を、（Ｓ１）、（Ａ）、（Ｂ）、（Ｂ１）、（Ｃ）、（Ｄ）からなる層集合体で被覆することが記載されていることから、当該基材は、層（Ｓ１）によって、直接被覆され、層（Ｓ１）、層（Ａ）、層（Ｂ）、層（Ｂ１）、層（Ｃ）、層（Ｄ）がこの順に配列されていることが示されている。
　
　よって、これら記載事項ア１〜ア１０を総合し、本件補正発明の表現に則って整理すると、刊行物には、次の発明（以下、「刊行物発明」という。）が記載されている。
　「化粧製剤における、厚みが０．１〜５μｍ、他の寸法が１〜２５０μｍ程度の複被覆小板状基材に基づく干渉顔料の使用であって、該基材は透明であり、該干渉顔料は以下の層を有しており、
（Ｓ１）層厚１〜５０ｎｍの任意の、ＳｎＯ2層、
（Ａ）層厚１０〜５５０ｎｍのＴｉＯ2またはＦｅ2Ｏ3層、
（Ｂ）層厚１０〜１０００ｎｍの屈折率が１．８以下である無色被膜、
（Ｂ１）層厚１〜５０ｎｍの任意の、ＳｎＯ2層、
（Ｃ）層厚１０〜５５０ｎｍのＴｉＯ2層、
（Ｄ）適用に関連する最終被膜覆、
該基材は、層（Ｓ１）によって、直接被覆され、該層（Ｓ１）、該層（Ａ）、該層（Ｂ）、該層（Ｂ１）、該層（Ｃ）がこの順に配列されてなる干渉顔料の使用。」
　
　なお、請求人は、審判請求書および当審による審尋に対する回答書において、引用文献１（上記「刊行物」）の段落【００３２】の記載が、実施例と矛盾し、誤記を含むものであり、引用文献１における各層の選択肢の組合せが多様であるから、本願請求項１の特定の５層顔料を想到することが容易とはいえない旨主張するが、刊行物の段落【００３２】の記載は明細書の他の記載内容と矛盾がなく、一般に、明細書に発明に含まれる全ての実施例を記載しなければならないものではなく、刊行物発明の層（Ａ）は、２つの物質の内の１つを選択するものであり選択肢の組合せが多様とはいえないこと等からして、上記段落【００３２】の記載が実施例と矛盾するとも誤記であるともいえず、当該主張は採用できない。
　
　イ．周知例１
　本願の優先日前に日本国内において頒布された、特開平４−２１７９０７号公報（以下、「周知１」という。）には、次の事項が記載されている。
　
　（記載事項イ１）「【０００２】
【従来の技術】ファンデーション、アイシャドー，ほほ紅，白粉，口紅などのメーキャップ化粧料は通常、粉末、油分、水、ワックスよりなる。粉末部はタルク、マイカ、カオリンなどの体質顔料に有色顔料や白色顔料、パール剤を混合して使用される。パール剤は微細な薄片状雲母の表面に二酸化チタンを被覆したもので、真珠光沢を有し、化粧料に光沢を付与し、仕上りを美しくする目的で配合される。
【０００３】
【発明が解決しようとする課題】しかしながら、従来のパール剤はアナターゼ型二酸化チタンを被覆した雲母で、このものを配合した化粧料は、光を照射した時に色のくすみが生じたり、高温に放置すると化粧料中の他の成分と相互作用を起こして匂いが劣化するなどの欠点があった。また、輝度についても更に向上させることが望まれていた。
【０００４】
【問題点を解決するための手段】本発明者らは鋭意検討した結果、ルチル型二酸化チタンで被覆した雲母を含有することによって従来のパール剤のもつ上述したような欠点をなくし、且つパール光沢にも優れたメーキャップ化粧料を得られることを見出し、本発明を完成するに至った。」（段落【０００２】〜【０００４】）
　
　（記載事項イ２）「【０００６】本発明で用いるルチル型二酸化チタンで被覆した雲母（以下、ルチル型パール剤と略する）は、雲母としては解砕して薄片板状にした白雲母（大きさ約５〜１０μｍ，厚さ約０．０５〜１．０μｍ程度のもの）、黒雲母、金雲母、合成雲母（大きさ約０．１〜１５０μｍ、厚さ約０．０５〜５０μｍ程度のもの）等が用いられる。また、酸化チタンを被覆する工程の例を以下に示す。
【０００７】まず、被覆されるべき雲母の水性懸濁液を調整する。これに水溶性スズ塩（塩化第１スズなど）を溶解し、硫酸等の酸を加えて加熱加水分解して含水酸化スズを沈積させる。（含水酸化スズは二酸化チタンの核形成剤及びルチル化剤として作用する。）これに四塩化チタン（ＴｉＣｌ４）及び苛性アルカリ（ＫＯＨなど）を添加し、反応により生成した水酸化チタン（Ｔｉ（ＯＨ）４）を雲母表面に付着させる。・・・（中略）・・・これを濾過、乾燥し、焼成することによって得られる。・・・」（段落【０００６】〜【０００７】）
　
　（記載事項イ３）「【００１６】実施例１　パウダーアイシャドー（１）
・・・（中略）・・・
（４）　ルチル型パール剤　　　　　　　　　　　　　　３０
・・・（中略）・・・
【００１７】（製法）（１）〜（４）を攪拌混合し、これに（５）〜（８）を加熱溶解混合したものを添加し混合粉砕する。これを中皿に成型してパウダーアイシャドーを得た。
・・・（中略）・・・
【００２３】実施例２　　　　パウダーアイシャドー（２）
・・・（中略）・・・
（３）　ルチル型パール剤　　　　　　　　　　　　　　８０
・・・（中略）・・・
【００２４】（製法）（１）〜（３）を撹拌混合し、これに（４）〜（７）を加熱溶解混合したものを添加し混合粉砕する。これにアルコールを適量添加してスラリー状にしたものを中皿に充填した後、乾燥してアルコールを揮散しパウダーアイシャドーを得た。
・・・（中略）・・・
【００３０】実施例３　　　　油性スティックアイシャドー
・・・（中略）・・・
（１）　ルチル型パール剤　　　　　　　　　　　　　　２０
・・・（中略）・・・
【００３１】（製法）（５）〜（７）を混合し、これに（１）〜（４）を添加し、約８０℃で加熱しながらよく分散する。これに加熱溶解した（８）及び（９）（１０）を添加し撹拌混合した後、冷却する。こうして得られた油性スティックアイシャドーは、パール光沢感に優れ、耐光性、温度安定性の良好な油性スティックアイシャドーであった。
【００３２】実施例４　　　　乳化ファンデーション
・・・（中略）・・・
（７）　ルチル型パール剤　　　　　　　　　　　　　　１
・・・（中略）・・・
【００３３】（製法）（１）〜（６）を８５℃で加熱溶解した後、（７）〜（９）を添加し、均一に分散する。これに（１０）〜（１３）を８５℃で加熱溶解した混合物を徐々に添加し乳化する。その後撹拌冷却して４５℃とする。これに（１４）を加え３５℃まで撹拌冷却して取り出し、容器に充填する。こうして得られた乳化ファンデーションは従来のものより耐光性、温度安定性の良好なものであった。
【００３４】実施例５　　　　口紅
・・・（中略）・・・
（６）　ルチル型パール剤　　　　　　　　　　　　　　１０
・・・（中略）・・・
【００３５】（製法）（３）〜（５）を混合し、これに（６）〜（９）を添加し、約８０℃で加熱しながらよく分散する。これに加熱溶解した（１）（２）及び（１０）（１１）を添加し、攪拌混合する。これを８０℃で容器に充填した後、冷却して口紅を得た。こうして得られた口紅はパール光沢感に優れ、耐光性、温度安定性の良好なものであった。
【００３６】実施例６　　ネールエナメル
・・・（中略）・・・
（９）　ルチル型パール剤　　　　　　　　　　　　　　　　　　０．５
【００３７】（製法）（１）〜（６）を攪拌溶解後（７）〜（９）を添加し、攪拌混合してネールエナメルを得た。こうして得られたネールエナメルはパール光沢感に優れ、耐光性、温度安定性の良好なものであった。」（段落【００１６】〜【００３７】）
　
　ウ．周知例２
　本願の優先日前に日本国内において頒布された、特開平５−２３８９１９号公報（以下、「周知２」という。）には、次の事項が記載されている。
　
　（記載事項ウ１）「【０００４】本発明者は、このような状況に鑑み、鋭意検討を重ねた結果、亜鉛華の場合はその種類によらず、又二酸化チタンの場合は、アナターゼ型の二酸化チタンを使用すると変色し、ルチル型二酸化チタンを使用すると変色が抑えられることが判った。この知見をもとにして、ルチル型二酸化チタンを白色顔料として使用することによって、清涼感があり、さっぱりした使用感を持ち、またカバー力があってなおかつ耐光性に優れた二層タイプメーキャップが得られることを見出し本発明を完成させるに至った。
【０００５】
【課題を解決するための手段】即ち、本発明は粉末層と水層とからなる二層型メーキャップ化粧料において、粉末がルチル型二酸化チタンとその他無機顔料、有機顔料とからなるメーキャップ化粧料及び、粉末層に更に、油分を重量比で１：１以下配合してなるメーキャップ化粧料を提供するものである。
【０００６】以下、本発明の構成について詳述する。本発明に用いられるカバー力のある白色顔料としてはルチル型の二酸化チタンであって、ルチル型の二酸化チタンで有れば表面処理の有無は問わないが、未処理のルチル型二酸化チタンよりもＺｎＯ、Ａｌ2 Ｏ3 、ＳｉＯ2 のいずれかで表面処理されたルチル型二酸化チタンの方が好ましい。」（段落【０００４】〜【０００６】）
　
　（記載事項ウ２）「【００１７】
　　　　　　　　　　　　　　│実施例１　実施例２　実施例３　実施例４
──────────────┼───────────────────
・・・（中略）・・・
　ＺｎＯ，Ａｌ2 Ｏ3,ＳｉＯ3 　│　２　　　２０　　　 ──　　　１５
　　処理ルチル型二酸化チタン│                                    
　未処理ルチル型二酸化チタン│　──　　──　　　　５　　　　──
・・・（中略）・・・
【００１８】（製法）粉末をブレンダーで攪拌混合する（粉末部）。イオン交換水に保湿剤を溶解する（水相部）。アルコールに防腐剤、香料を溶解する（アルコール部）。水相ぶアルコール部、粉末部を順次加え、均一に混合して二層型ファンデーションを得た。
・・・（中略）・・・
【００２０】
　　　　　　　　　　　　　　　　　│実施例５　実施例６　実施例７
─────────────────┼───────────────
・・・（中略）・・・
　Ａｌ2 Ｏ3,ＳｉＯ3 処理　　　　 　│　３　　　　３　　　　３  
　ルチル型二酸化チタン　　　　　　│
・・・（中略）・・・
【００２１】（製法）粉末部をブレンダーで攪拌混合した後、油分を吹きつけ、更に攪拌し、その後粉砕する（油分、粉末部）。アルコールに防腐剤、香料を溶解する（アルコール部）。水相部にアルコール部、粉末部を順次加え均一に混合して、二層型ファンデーションを得た。」（段落【００１７】〜【００２１】）
　
　エ．周知例３
　本願の優先日前に日本国内において頒布された、特開平４−３４８１７０号公報（以下、「周知３」という。）には、次の事項が記載されている。
　
　（記載事項エ１）「【０００８】２）　　酸化処理したグラファイトフレーク粒子を水に懸濁し、その懸濁液に対し、スズ金属塩、亜鉛金属塩、リチウム金属塩およびアンチモン金属塩から選ばれた金属塩の水溶液と塩基性物質を溶解させた水溶液とを同時に添加し、酸化処理したグラファイトフレーク粒子の表面にスズ、亜鉛、リチウム、およびアンチモンから選ばれた金属の酸化物の水和物を沈着し、さらにチタン金属塩の水溶液と塩基性物質の水溶液とを同時に添加し、二酸化チタン水和物を沈着させ、得られた固体物質を濾別し、洗浄し、乾燥し、焼成することを特徴とする方法。」（段落【０００８】）
　
　（記載事項エ２）「【００２４】上記の各製法で使用されるスズ、亜鉛、リチウムおよびアンチモンから選ばれた金属の塩は、二酸化チタンの結晶構造をルチル型にするために使用される。これらの金属塩の例としては、塩化第一スズ、塩化第二スズ、硫酸第一スズ、塩化亜鉛、硫酸亜鉛、硝酸亜鉛、塩化リチウム、硫酸リチウム、硝酸リチウム、オキシ塩化アンチモン、三塩化アンチモンなどがあげられるが、性能の点、取り扱いの点でスズの塩の使用が望ましい。・・・」（段落【００２４】）
　
　（記載事項エ３）「【００２８】上述の方法により、スズ、亜鉛、リチウム、アンチモンから選ばれた金属の酸化物の水和物および二酸化チタン水和物が酸化処理したグラファイトフレーク粒子または二酸化ケイ素被覆グラファイトフレーク粒子の表面に被覆されるがこれらの金属の塩の水溶液の滴下量に応じてゴールド、赤、青、緑の各干渉色を発現することができる。また、所望する干渉色が発現した時点で、前記の金属塩水溶液と塩基性物質の水溶液の同時滴下を止めることができる。つぎにそのｐＨ値を、工業廃水について定められているｐＨ値になるように塩基性物質を溶解した水溶液を用いて調整し、この懸濁液を濾過して、生成した顔料を濾取することが望ましい。この濾取した顔料は、水溶性中和塩を含んでいる。そのため、この顔料は、イオン交換水にて洗浄することが耐水性、耐光性、耐候性を高める上で好ましい。さらに１００〜２００℃で２〜２０時間乾燥し、４５０〜１０００℃で、０．１５〜１０時間空気または不活性ガスなどのグラファイトの熱分解を抑える雰囲気中で焼成することがより耐候性、耐光性を高める上で望ましい。」（段落【００２８】）
　
　（記載事項エ３）「【００４７】本発明の顔料の応用
本発明のルチル型二酸化チタン被覆グラファイトフレーク顔料の使用例としては、自動車上塗り塗料用顔料、プラスチック着色用顔料、印刷インク用顔料、家電製品塗料用顔料、建材塗料用顔料、うるし塗料用顔料、化粧品用顔料などとして用いることができる。・・・」（段落【００４７】）
　
　（記載事項エ４）「【００５１】応用例４
この例は、化粧品顔料として使用した一応用例を示すものである。
本発明の顔料（粒径４．５μ以下）…………………………４０重量部
・・・（中略）・・・
以上の配合を用いてケーキ型アイシャドウを作製する。」（段落【００５１】）
　
　オ．周知例４
　本願の優先日前に日本国内において頒布された、特開昭５１−１４３０２７号公報（以下、「周知４」という。）には、次の事項が記載されている。
　
（記載事項オ１）「・・・二酸化錫はアナターゼ型をルチル型に変換するための触媒として作用し、・・・（中略）・・・であることは長年認められていた・・・」（第２頁左上欄下から４行〜末行）
　
（記載事項オ２）「・・・改良された諸性質をもつ二酸化チタンにて被覆した雲母鱗片を基礎とする光沢顔料で、その二酸化チタンが完全にそして確実にルチル型として存在し、かつ、干渉色を有する光沢顔料に必要な程度の比較的厚い二酸化チタン層の厚みを有するものを容易に入手可能にすることである。ＴｉＯ２が、通常アナターゼ型で存在している顔料に比べて、ルチル型ＴｉＯ２の場合は技術的に極めて利点があり、このものは著しく良好な耐光性並びに耐候性を示す。」（第２頁右上欄第３〜１２行）
　
（記載事項オ３）「・・・ＴｉＯ２層と交互に酸化錫の層を数層雲母鱗片に付着せしめ、場合により多重サンドイッチ構造にすることができる。この場合に、その顔料の干渉色は金属酸化物の層の全構成によつて決定される。」（第３頁左上欄第１〜５行）
　
（記載事項オ４）「この発明に係る顔料は・・・（中略）・・・非常に特殊な色のニュアンスが望まれる化粧品の分野等に使用するのに適している。」（第５頁右下欄下から５行〜第６頁左上欄第１行）
　
　カ．周知例５
　本願の優先日前に日本国内において頒布された、特開昭６２−３４９６２号公報（以下、「周知５」という。）には、次の事項が記載されている。
　
　（記載事項カ１）「しかしながら、驚くべきことに、ここにルチル形とアナターゼ形とが焼成中の鉄酸化物の拡散について格別の差異を有することが見い出された。・・・（中略）・・・
　光沢および安定性の点で格別に改善されている本発明による新規顔料の場合には、鉄酸化物層がアナターゼ層上に沈着している既知の顔料とは異なり、Ｘ線回折を使用して、並列しているルチルＴｉＯ２とＦｅ２Ｏ３との分離した相を検知することができる。
　驚くべきことに、このような３層構造を有する顔料は格別に改善された色彩に係る性質（すなわち、改善された着色強度および輝度並びに改善された干渉力）を有するばかりでなく、また改善された化学的安定性たとえば、光活性に対する安定性あるいはグレージングおよびエナメル表面にするための溶融用溶剤に対する安定性を有する。」（第２頁左下欄第７行〜右下欄第１０行）
　
　（記載事項カ２）「本発明において、ＴｉＯ２層が焼成時にルチル形態が生成されるような方法に付されることは重要である。これは異種イオン、特にスズ（ＩＶ）を層中に混合するような既知方法のいずれかにより行うことができる。」（第３頁左上欄第１０〜１４行）
　
　（記載事項カ３）「しかしながら、この沈着はまた、たとえば西ドイツ国特許第２，００９，５６６号に記載されているようにしても行うことができ、この方法ではチタン塩水溶液を熱い雲母懸濁液に約５０〜１００℃、特に７０〜８０℃で徐々に加え、同時に、たとえばアンモニア水溶液またはアルカリ金属水酸化物水溶液のような塩基を加え、約０．５〜５、特に約１．５〜２．５のほとんど一定のｐＨ値に保持する。ＴｉＯ２沈着物の所望の層厚さに達したならばすぐに、チタン塩溶液の添加を止める。
　二酸化チタン層を所望のルチル変態で得るためには、この沈着物は、スズ塩を雲母懸濁液に存在させ、硫酸チタニルとともに加水分解するか、または薄いＴｉＯ２層を沈着させた後に、ＳｎＯ２中間層を、次いでもう一つのＴｉＯ２層を沈着させる（これらの交互的沈着は必要に応じて数回反復できる）かのどちらかを行なうような既知の方法で変性させる。」（第３頁右上欄第１３行〜左下欄第１０行）
　
　キ．周知例６
　本願の優先日前に日本国内において頒布された、特開平５−５１２１０号公報（以下、「周知６」という。）には、次の事項が記載されている。
　
　（記載事項キ１）「【０００７】本発明において、前記混合物の加熱処理温度は、フォトクロミック性を発現し、かつ、アナターゼ型結晶が、ルチル型結晶へ実質的に転移する温度未満の温度範囲にする必要があり、好ましくは転移温度より１０〜１２０℃、さらに好ましくは３０〜１００℃低く設定するのが望ましい。該加熱処理温度は、粒状形状の酸化鉄微粉末の種類、添加量、加熱処理装置の型式、大きさなどによっても異なり一概には言えないが、通常６７０〜７８０℃、好ましくは６９０〜７６０℃程度である。・・・」（段落【０００７】）
　
　（記載事項キ１）表１及び表２には、混合物の加熱温度を８５０℃とした、比較例２及び比較例７の二酸化チタンのルチル化度が高いことが示されている。（段落【００１４】、【００２２】、【００２９】の表１、【００３０】の表２）
　
　ク．周知例７
　本願の優先日前に日本国内において頒布された、特開平１１−１７１５４３号公報（以下、「周知７」という。）には、次の事項が記載されている。
　
　（記載事項ク１）「【０００２】
【従来の技術】・・・（中略）・・・酸化チタンには代表的な結晶型としてルチル型とアナターゼ型がある。ルチル型酸化チタンは、紫外線遮蔽効果や高屈折率などの光学的特性、あるいは絶縁性や高誘電特性といった電気的特性の他に、塩基性抗生物質や海水中の炭酸ウラニルなどの吸着剤としての性能にも優れていることが知られている。アナターゼ型酸化チタンは、強い光触媒作用として、微生物などに抗菌作用を示し、Ｏ−１５７やＭＲＳＡ（メチシリン耐性黄色ぶどう球菌）への効果が優れていることが知られている。また照明器具等に塗布して、その触媒作用により照明器具等の防汚剤として用いられる。電気特性に関しては、高温で安定なルチル型が低温で生成しやすいアナターゼ型よりも優れている。屈折率や吸着特性もルチル型の方が高いことが知られている。一方、光触媒活性では、ルチル型よりもアナターゼ型の方が高いことが知られている。このように、結晶型により、特性が異なることから、個々の結晶型を高純度に製造することが望まれている。
【０００３】通常、非晶質の酸化チタンは３００℃でアナターゼ型、６００℃でルチル型となることが知られ、高温での結晶型の制御を行っている。・・・」（段落【０００２】〜【０００３】）
　
　（６）対比
　ア．本件補正発明と刊行物発明とを対比すると、その構成又は機能等からみて、刊行物発明における「「（Ｓ１）」の、「ＳｎＯ2層」」、「「（Ｂ）」の「屈折率が１．８以下である無色被膜」」、「「（Ｂ１）」の、「ＳｎＯ2層」」、「「（Ｃ）」の「ＴｉＯ2層」」、「（Ｄ）適用に関連する最終被膜覆」、「層（Ｓ１）」、「層（Ａ）」、「層（Ｂ）」、「層（Ｂ１）」、「層（Ｃ）」は、それぞれ、本件補正発明における「「（Ａ）」の「ＳｎＯ２層」」、「「（Ｃ）」の「屈折率ｎが１．８以下である無色被覆」」、「「（Ｄ）」の「ＳｎＯ２層」」、「「（Ｅ）」の「ＴｉＯ２層」」、「（Ｆ）外側保護層」、「（Ａ）層」、「（Ｂ）層」、「（Ｃ）層」、「（Ｄ）層」、「（Ｅ）層」に相当する。
　刊行物発明における、基材の厚みや他の寸法からは、当該基材が薄い片状であると理解できるし、さらに、本願明細書において、「通常、薄片状基材は厚さが０．００５〜１０μｍ、特に０．０５〜５μｍである。他の二次元の寸法は、通常、１〜５００μｍ、好ましくは２〜２００μｍ、特に、５〜６０μｍである。」と記載されている（段落【００１４】参照。）ことに照らしても、刊行物発明における「厚みが０．１〜５μｍ、他の寸法が１〜２５０μｍ程度の複被覆小板状基材」は、本件補正発明における「複被覆薄片状基材」に相当する。また、当該基材が「透明」であることは、本件補正発明における基材が「無色」であることに相当する。
　そして、当該基材が、層（Ｓ１）、層（Ａ）、層（Ｂ）、層（Ｂ１）、層（Ｃ）により配列、被覆されてなる干渉顔料が、複被覆薄板状基材５層の層を備える顔料であることは明らかであるから、刊行物発明における「干渉顔料」は、本件補正発明における「５層顔料」及び「顔料」に相当する。
　さらに、各層の厚みについて、刊行物発明の「「（Ｓ１）」が「層厚１〜５０ｎｍ」」、「「（Ａ）」が「層厚１０〜５５０ｎｍ」」、「「（Ｂ）」が「層厚１０〜１０００ｎｍ」」、「「（Ｂ１）」が「層厚１〜５０ｎｍ」」、「「（Ｃ）」が「層厚１０〜５５０ｎｍ」」であることは、それぞれ、本件補正発明における「「（Ａ）」が「層厚０．５〜２０ｎｍ」」、「「（Ｂ）」が「層厚３０〜４００ｎｍ」」、「「（Ｃ）」が「層厚４０〜５００ｎｍ」」、「「（Ｄ）」が「層厚０．５〜２０ｎｍ」」、「「（Ｅ）」が「層厚３０〜４００ｎｍ」」と重複する値を持つ範囲の層厚であることは明らかである。
　
　イ．一致点
　以上を踏まえ、両者の一致点を本件補正発明の用語を用いて記載すると、次のとおりである。
　「化粧製剤における、複被覆薄片状基材に基づく５層顔料の使用であって、該基材は無色であり、該顔料は以下の層を有しており、
（Ａ）層厚０．５〜２０ｎｍのＳｎＯ２層、
（Ｂ）層厚３０〜４００ｎｍの層、
（Ｃ）層厚４０〜５００ｎｍの屈折率ｎが１．８以下である無色被覆、
（Ｄ）層厚０．５〜２０ｎｍのＳｎＯ２層、
（Ｅ）層厚３０〜４００ｎｍのＴｉＯ２層、又は更に
（Ｆ）外側保護層、
該基材は該（Ａ）層によって直接被覆されており、該（Ａ）層、該（Ｂ）層、該（Ｃ）層、該（Ｄ）層及び該（Ｅ）層がこの順に配列されている顔料の使用。」
　
　ウ．相違点
　そして両者は次の点で相違する。
　ア．相違点１
　本件補正発明においては、（Ｂ）層及び（Ｅ）層がルチル型ＴｉＯ２層からなるのに対し、刊行物発明においては、層（Ａ）が、ＴｉＯ２またはＦｅ２Ｏ３からなり、層（Ｃ）がＴｉＯ２からなるものである点。
　
　イ．相違点２
　本件補正発明は、湿潤リップ香油、シャワーゲル、アイラインゲル、アイシャドウ、アイシャドウゲル、カゲロウファウンデーション、リップグロス、アイシャドウーコンパクトパウダー、ルースアイパウダー、クリームマスカラ、ネイルワニス、シャンプー、または、スパークリングボディークリームにおける５層顔料の使用に係るものであるのに対し、刊行物発明は、化粧製剤における干渉顔料の使用に係るものである点。
　
　（７）相違点についての判断
　ア．相違点１について
　（ア）刊行物発明においては、層（Ａ）が、ＴｉＯ２またはＦｅ２Ｏ３の層であるが、２種類の材質のいずれを選ぶかは、当業者が通常の創作能力を発揮して適宜行うことであって、層（Ａ）としてＴｉＯ２を選ぶこと自体に当業者にとっての格別の創作性はない。
　
　（イ）一般に、ＴｉＯ２は、ルチル型、アナターゼ型、ブルカイト型の３種の結晶形態を取るものであるが、学術的な目的以外、すなわち産業的な目的で通常使用されているのが、ルチル型とアナターゼ型の２種であることは技術常識に属する事項である。
　そして、化粧製剤に用いられるＴｉＯ２として、ルチル型の結晶形態を取るものが好ましく、また、よく用いられるものであることは、周知の技術的事項である（必要なら、周知１〜周知４参照。）から、刊行物発明におけるＴｉＯ２層としてルチル型のものを選択することは、当該周知の技術的事項を踏まえ、当業者が普通に選択し得たことである。
　なお、刊行物の実施例として、上記記載事項ア．９及びア．１０が記載されているが、いずれも、ＴｉＯ２層を形成する際には、８０℃程度の温度において、ＴｉＯ２層の内側の層を形成する、塩化鉄（ＩＩＩ）やＳｎＣｌ4・５Ｈ2Ｏを含む溶液を加えた後に、ＴｉＣｌ4を添加し、さらに、水酸化ナトリウムを添加する操作を行うこと、最後の層を形成するための溶液を添加した後には、脱イオン水での洗浄、乾燥後、８５０℃で３０ないし４５分間焼成する操作を行うことが記載されている。
　上述の塩化鉄（ＩＩＩ）やＳｎＣｌ4・５Ｈ2Ｏを含む溶液を加えるのは、酸化鉄や酸化錫の層を形成するためであるが、それら全てが層形成に消費されると考えるのは技術的に妥当ではなく、多少の鉄イオンや錫イオンが残存していると考えるのが自然である。ここで、刊行物発明のように、ＴｉＯ２層の内側の層として、ＳｎＯ２層が形成される場合、錫イオンが残存していると考えられる。そして、錫イオンが存在する下でＴｉＣｌ4を及び水酸化ナトリウムを添加することにより、ルチル型のＴｉＯ２が形成されることは技術常識である（必要なら、周知１、３〜５参照）。さらに、仮にアナターゼ型のＴｉＯ２層が形成されていたとしても、全ての層が形成された後、８５０℃で焼成することにより、ルチル型へ移行することも、技術常識である（必要なら、周知６、７参照。）。
　よって、刊行物発明におけるＴｉＯ２層は、実質的にルチル型のものであると認められる。
　
　（ウ）以上より、刊行物発明において、層（Ａ）及び層（Ｃ）をルチル型のＴｉＯ２とすることは、実質的な相違点ではない、あるいは、少なくとも、刊行物発明及び上記周知の技術的事項から当業者が容易に想到し得たものである。
　
　イ．相違点２について
　干渉色を発揮する顔料が配合される化粧製剤の具体例として、パウダーアイシャドー、油性スティックアイシャドー、乳化ファンデーション、口紅、ネールエナメル、二層型ファンデーション、ケーキ型アイシャドウ等が挙げられることは周知の技術的事項であり（必要なら、周知１〜３参照。）、刊行物発明の干渉顔料を、本件補正発明において挙げられている具体的な化粧製剤に使用することは、当業者が容易に想到し得たものである。
　
　ウ．効果について
　（ア）本件補正発明による効果は、本願明細書の段落【０００７】〜【００１２】より、従来の単一の高屈折率層を有する３層の多層顔料と比べて、所定の層からなる５層の顔料とすることにより、著しく増加した明るさ、強い光沢、著しい色フロップを有するものとすることであると認められ、刊行物発明においても、特定の層からなる５層の干渉顔料であり、上記記載事項ア３に記載されるとおり、強い干渉色および／または干渉色の強度の角度依存性を有するのであって、著しい明るさや色フロップを有するものと認められるから、本件補正発明が、刊行物発明及び周知の技術的事項からは予測し得ない、格別の効果を奏するものとはいえない。
　
　エ．まとめ
　以上を総合すると、刊行物発明において、層（Ａ）および層（Ｃ）をルチル型ＴｉＯ２層とし、化粧製剤における顔料の使用として、湿潤リップ香油、シャワーゲル、アイラインゲル、アイシャドウ、アイシャドウゲル、カゲロウファウンデーション、リップグロス、アイシャドウーコンパクトパウダー、ルースアイパウダー、クリームマスカラ、ネイルワニス、シャンプー、または、スパークリングボディークリームにおける顔料の使用とし、本件補正発明の発明特定事項を採用することは、当業者が容易になし得たことである。
　
　そして、本件補正発明による効果も、刊行物発明及び周知の技術的事項から当業者が予測し得た程度のものであって、格別のものでもない。
　
　したがって、本件補正発明は、刊行物発明及び周知の技術的事項に基づいて、当業者が容易に発明をすることができたものであるから、特許法第２９条第２項の規定により、特許出願の際独立して特許を受けることができない。
　
　（８）小括
　以上のとおり、本件補正は、改正前特許法第１７条の２第５項において準用する同法第１２６条第５項の規定に違反するので、同法第１５９条第１項において読み替えて準用する同法第５３条第１項の規定により却下すべきものである。
　
第３　本願発明
　本件補正は、上記のとおり却下されたので、本願の請求項６に係る発明（以下、「本願発明」という。）は、平成２２年１１月１１日付け手続補正書により補正された特許請求の範囲の請求項６に記載された事項より特定される、「第２　２（１）」の請求項６のとおりのものである。
　
第４　刊行物の記載事項及び刊行物発明
　原査定の拒絶の理由に引用された刊行物及びその記載事項並びに刊行物発明は、前記「第２　２（５）」に記載したとおりである。
　
第５　対比・判断
　本願発明と刊行物発明とを対比すると、その構成又は機能等からみて、前記「第２　２（６）ア．」に記載したと、同様の相当関係がある。
　本願発明は、前記「第２　２（２）」に補正後の本願発明として記載した発明、すなわち本願補正発明から、「湿潤リップ香油、シャワーゲル、アイラインゲル、アイシャドウ、アイシャドウゲル、カゲロウファウンデーション、リップグロス、アイシャドウーコンパクトパウダー、ルースアイパウダー、クリームマスカラ、ネイルワニス、シャンプー、または、スパークリングボディークリームにおける、」複被覆薄片状基材に基づく５層顔料の使用であるとの限定事項を省き、上記限定事項の上位概念である「化粧製剤における、」複被覆薄片状基材に基づく５層顔料の使用としたものである。
　そうすると、本願発明の発明特定事項をすべて含み、あるいは下位概念化し、さらに、他の発明特定事項を付加したものに相当する本願補正発明が、前記「第２　２（７）」に記載したとおり、刊行物発明及び周知の技術的事項に基づいて、当業者が容易に発明をすることができたものであるから、本願発明も同様に、刊行物発明及び周知の技術的事項に基づいて、当業者が容易に発明をすることができたものである。
　
第６　むすび
　以上のとおり、本願発明は、刊行物発明及び周知の技術的事項に基づいて、当業者が容易に発明をすることができたものであるから、特許法第２９条第２項の規定により、特許を受けることができない。
   したがって、本願は、他の請求項について検討するまでもなく、拒絶すべきものである。
　よって、結論のとおり審決する。